SHRINK FILM FOR LABELS WITH LOW SPECIFIC WEIGHT AND ITS MANUFACTURING METHOD
ТЕРМОУСАДОЧНАЯ ПЛЕНКА ДЛЯ ЭТИКЕТОК С НИЗКИМ УДЕЛЬНЫМ ВЕСОМ И СПОСОБ ЕЕ ИЗГОТОВЛЕНИЯ

FIELD: chemistry.SUBSTANCE: invention relates to synthetic polymer materials, particularly, thermosetting film for labels with low specific weight. Includes a layer of styrofoam containing polystyrene as main component and a pair of non-foam layers attached by melting to both sides of the layer, where they are connected in a layered structure by joint extrusion to produce a film having specific weight lower than 1.0. Film is produced by method including the following operations: joint extrusion of separate materials to form foamy intermediate layer containing polystyrene as main component and a pair of non-foam layers attached by melting to both sides of a foamed intermediate layer, so that an unstretched film; and stretching of unstretched film in transverse direction. Stretching unstretched film in transverse direction is carried out with tension factor of 3.5 to 5.5.EFFECT: invention provides creation of film with low specific weight, which meet all requirements to shrinkable film, wherein it doesn't sink in water, providing efficiency of recycling.12 cl, 2 tbl, 4 ex, 5 dwg
Изобретение относится к синтетическим полимерным материалам и касается термоусадочной пленки для этикеток с низким удельным весом. Включает слой пенопласта, содержащий полистирол в качестве основного компонента, и пару невспененных слоев, прикрепленных плавлением к обеим сторонам слоя, где все они соединены в слоистую структуру путем коэкструзии с получением пленки, имеющей удельный вес ниже 1,0. Получают пленку способом, включающим операции: совместная экструзия отдельных материалов с формированием пенистого промежуточного слоя, содержащего полистирол в качестве основного компонента, и пары невспененных слоев, прикрепленных плавлением к обеим сторонам вспененного промежуточного слоя, так что образуется нерастянутая пленка; и растягивание нерастянутой пленки в поперечном направлении. Растягивание нерастянутой пленки в поперечном направлении производится с коэффициентом растяжения от 3,5 до 5,5. Изобретение обеспечивает создание пленки с низким удельным весом, отвечающей всем требованиям к термоусадочной пленке, при этом не тонет в воде, обеспечивая эффективность переработки. 3 н. и 9 з.п. ф-лы, 2 табл., 4 пр., 5 ил.